Procédé de préparation d'un matériau de cathode monocristallin à débit élevé et à petite taille de particule, comprenant les étapes suivantes consistant à : S1 : pulvériser un précurseur de matériau de cathode pour obtenir un matériau pulvérisé, mélanger le matériau pulvérisé avec une source de lithium pour obtenir un mélange, et chauffer le mélange à une température de 500°C à 550°C pour une réaction dans une atmosphère aérobie afin d’obtenir un premier matériau fritté ; S2 : mélanger des composés organométalliques solides Y(DPM) 3 , Ba(DPM) 2 , Ba(TMOD) 2 et Cu(DPM) 2 pour obtenir un mélange, chauffer le mélange pour gazéification afin d’obtenir un gaz organique mixte ; alimenter le gaz organique mixte dans une chambre de réaction d'un dispositif de dépôt en phase vapeur via un gaz porteur inerte, et introduire de l’oxygène dans la chambre de réaction simultanément ; et élever une température entre 850°C et 950°C pour un dépôt en phase vapeur sur le premier matériau fritté, dans lequel Y(DPM) 3 , Ba(DPM) 2 et Cu(DPM) 2 sont des chélates de di-tert-valérylméthane d'yttrium, de baryum et de cuivre, respectivement, et Ba(TMOD) 2 est un chélate de 2,2,6,6-tétraméthyl-3,5-octanedione de baryum ; et S3 : après la fin de la réaction dans l'étape S2, arrêter d'alimenter le gaz organique mixte, maintenir une introduction d'oxygène pour la réaction de préservation de chaleur entre 850°C et 950°C, puis refroidir jusqu’entre 450°C et 550°C pour la réaction de préservation de chaleur afin d’obtenir un second matériau fritté, et broyer le second matériau fritté pour obtenir le matériau de cathode monocristallin avec un débit élevé et une petite taille de particule. Procédé de préparation selon la revendication 1, dans lequel à l'étape S1, le précurseur de matériau de cathode est Ni a Co b Mn c (OH) 2 , un hydroxyde de nickel, de cobalt et de manganèse, Ni a Co b Mn c O, un oxyde de nickel, de cobalt et de manganèse, ou Ni a Co b Mn c CO 3 , un carbonate de nickel, de cobalt et de manganèse, où 0 ≤ a ≤ 1, 0 ≤ b≤ 1, 0 ≤ c ≤ 1, et a + b + c = 1. Procédé de préparation selon la revendication 1, dans lequel à l'étape S1, une taille de particule D50 du matériau pulvérisé est dans la plage allant de 500 nm à 1 000 nm. Procédé de préparation selon la revendication 1, dans lequel à l'étape S1, la réaction dure de 3 heures à 5 heures. Procédé de préparation selon la revendication 1, dans lequel dans l'étape S2, Y(DPM) 3 , Ba(DPM) 2 , Ba(TMOD) 2 et Cu(DPM) 2 sont mélangés selon un rapport molaire d'éléments de Y: Ba: Cu = 1: 2: 3, dans lequel un rapport molaire de Ba(DPM) 2 à Ba(TMOD) 2 est de 4: 1. Procédé de préparation selon la revendication 1, dans lequel dans l'étape S2, une température pour chauffer le mélange de Y(DPM) 3 , Ba(DPM) 2 , Ba(TMOD) 2 et Cu(DPM) 2 pour une gazéification est dans la plage allant de 200°C à 220°C. Procédé de préparation selon la revendication 1, dans lequel à l'étape S2, le gaz organique mixte et le premier matériau fritté sont mélangés selon un rapport molaire d'éléments de (Y + Ba + Cu): (Ni + Co + Mn) = (5 à 10): 100. Procédé de préparation selon la revendication 1, dans lequel à l'étape S2, le dépôt en phase vapeur sur le premier matériau fritté au moyen du gaz organique mixte est effectué de l'une des manières suivantes : (1) injection du premier matériau fritté transporté par l'oxygène dans le dispositif de dépôt en phase vapeur ; et (2) utilisation de l'oxygène pour purger et souffler le premier matériau fritté situé dans le dispositif de dépôt en phase vapeur. Procédé de préparation selon la revendication 1, dans lequel à l'étape S3, la réaction de préservation de chaleur entre 850°C et 950°C dure de 12 heures à 24 heures ; et la réaction de préservation de chaleur entre 450°C et 550°C dure de 1 heure à 2 heures. Utilisation du procédé de préparation selon l'une quelconque des revendications 1 à 9 dans la préparation d'une batterie lithium-ion.